Способ переработки сульфидных концентратов, содержащих драгоценные металлы

1. Способ переработки сульфидного концентрата, содержащего драгоценные металлы, включающий смешивание сульфидного концентрата, содержащего драгоценные металлы, и кальцийсодержащего флюса с получением шихты, обжиг шихты в среде кислородсодержащего газа при температуре 600-750°С с получением огарка, отличающийся тем, что полученный огарок смешивают с водой и дезинтегрируют при перемешивании с получением пульпы, которую перерабатывают гравитационным методом с получением обогащенного концентрата и хвостового продукта, при этом полученный обогащенный концентрат высушивают и плавят в смеси с флюсами с получением лигатуры драгоценных металлов, а хвостовой продукт измельчают до крупности класса менее 0,1 мм и проводят его цианидное выщелачивание.
2. Способ по п. 1, отличающийся тем, что в качестве кальцийсодержащего флюса для обжига концентрата используют гидроксид, оксид или карбонат кальция.
3. Способ по п. 1, отличающийся тем, что количество кальцийсодержащего флюса в смеси составляет 105-110% от стехиометрически необходимого для связывания серы и мышьяка, содержащихся в исходном концентрате, в сульфат и арсенат кальция.